고강 도 강판 의 굽 힘 성 을 더욱 향상 시키 기 위해서 는 , 경도 천 이 대 의 판 두께 방향 의 평균 경도 변화 가 5000 ( Δ Hv / mm ) 이하 인 것 이 바람직 하 다 . 본 발명 에 있 어서 「 경도 천 이 대 」 는 , 이하 와 같이 정의 된다 . 먼저 , 판 두께 의 1 / 2 위치 부터 표면 을 향해서 판 두께 방향 으로 일정 한 간격 ( 예 를 들 어 판 두께 의 5 ％ 마다 . 필요 에 따라 1 ％ 나 0 . 5 ％ 마다 ) 으로 , 어떤 판 두께 방향 위치 에서 의 비커스 경도 를 압입 하중 100 g 추로 측정 하 고 , 이어서 그 위치 로부터 판 두께 수직 방향 에서 압연 방향 으로 평행 한 선 상 에 마찬가지 로 압입 하중 100 g 추로 합계 3 점 이상 , 예 를 들 어 5 점 또는 10 점 의 비커스 경도 를 측정 하 고 , 그것 들 의 평균값 을 그 판 두께 방향 위치 에서 의 평균 비커스 경도 로 한다 . 또한 , 판 두께 방향 및 압연 방향 으로 나열 되 는 각 측 정점 의 간격 은 , 가능 한 경우 에 는 압흔 의 4 배 이상 의 거리 로 하 는 것 이 바람직 하 다 . 어떤 판 두께 방향 위치 에서 의 평균 비커스 경도 가 , 마찬가지 로 측정 한 판 두께 1 / 2 위치 에서 의 평균 비커스 경도 의 0 . 95 배 이하 로 되 었 을 때 , 그 위치 로부터 앞서 정의 한 표층 연화부 까지 의 영역 이 경도 천 이 대 로서 정의 된다 .